(57)【要約】【課題】リチウムイオン電池における活物質の電流入出力によるリチウムイオンの吸蔵又は放出する際の変化を結晶構造の変化から検出して、電極材の特性評価をリチウムイオン電池の実用的作動条件下で行えるようにする。【解決手段】リチウムイオン電池の分析用セルを用意する工程と、分析用セルに、所定の電流を印加すると共に、所定の波長を持つＸ線をＸ線透過用窓材を透して照射することにより、Ｘ線回折プロファイルを取得する工程とを備えている。所定の電流を印加する工程では、電極に含まれる活物質の量から計算される容量に対してその容量を１時間で充電又は放電するＣレート以上の電流を流す。【選択図】図２
2019002887.tif 000002
【特許請求の範囲】
【請求項１】
リチウムイオン電池の電極材分析方法であって、
前記リチウムイオン電池の分析用セルを用意する工程と、
前記分析用セルに、所定の電流を印加すると共に、所定の波長を持つＸ線を照射することにより、Ｘ線回折プロファイルを取得する工程とを備え、
前記所定の電流を印加する工程は、
電極に含まれる活物質の量から計算される容量に対してその容量を１時間で充電又は放電するＣレート以上の電流を流す、リチウムイオン電池の電極材分析方法。
【請求項２】
請求項１に記載のリチウムイオン電池の電極材分析方法であって、
前記分析用セルは、
前記リチウムイオン電池における測定試料であって、正極材又は負極材からなる作用極と、
前記作用極に対して、電解液を含むセパレータを挟んで対向するリチウムからなる対極と、
前記対極と接して対向するＸ線透過用窓材とを有する、リチウムイオン電池の電極材分析方法。
【請求項３】
請求項２に記載のリチウムイオン電池の電極材分析方法であって、
前記作用極は、リチウム酸化物又はカーボンを主成分とする混合物からなり、電気抵抗が低減するように前記セパレータと対向する方向に圧縮されている、リチウムイオン電池の電極材分析方法。
【請求項４】
請求項２又は３に記載のリチウムイオン電池の電極材分析方法であって、
前記Ｘ線透過用窓材は、高分子材料からなる２枚の薄膜の間に金属箔を挟み込んで構成されている、リチウムイオン電池の電極材分析方法。
【請求項５】
請求項４に記載のリチウムイオン電池の電極材分析方法であって、
前記高分子材料はポリイミドであり、前記金属箔はアルミニウム箔である、リチウムイオン電池の電極材分析方法。
【請求項６】
請求項２〜５のいずれか１項に記載のリチウムイオン電池の電極材分析方法であって、
前記Ｘ線における前記Ｘ線透過用窓材の入射面に対する入射角度は４５°未満である、リチウムイオン電池の電極材分析方法。
【請求項７】
請求項１〜６のいずれか１項に記載のリチウムイオン電池の電極材分析方法であって、
前記リチウムイオン電池は車載用である、リチウムイオン電池の電極材分析方法。
【発明の詳細な説明】
【技術分野】
【０００１】
本発明は、リチウムイオン電池、特に車載用のリチウムイオン電池の電極材分析方法に関する。
【背景技術】
【０００２】
リチウムイオン電池に用いられる電極材の性能を評価する方法として、コインセル又はラミネートセルを作製して、その容量及び入出力特性を測定する方法がある。但し、これらの評価方法によって得られる情報は、セルの形状及び外装材等の影響を含めたものであり、電極材の特性だけを評価しているのではない。
【０００３】
そこで、近年、電池に組み込まれた電極材が充放電時にどのような変化を生じるかを推定するために、小型の分析用セルを用いて、試料に電流を流す又は電圧を印加する等の操作をしながら電極材の分析を行う、その場（in-situ）分析が適用されるようになってきている。
【先行技術文献】
【特許文献】
【０００４】
【特許文献１】特開平０８−１８９９０７号公報
【特許文献２】特開２０１０−２３０３５５号公報
【特許文献３】特開２０１６−１１４５７８号公報
【特許文献４】特開２０１６−０２９６４１号公報
【特許文献５】特開２０１２−１５９３１１号公報
【発明の概要】
【発明が解決しようとする課題】
【０００５】
しかしながら、その場分析では、低い電流値を流す低Ｃ（capacity）レート、例えば０．０１Ｃ〜０．１Ｃで電極材にリチウム（Ｌｉ）イオンを吸蔵又は放出させて、半定常的な状態で電極材の分析を行っている。この半定常的な状態での電極材の分析は、該電極材に含まれる活物質における変化を動的に捉えることはできない。
【０００６】
本発明は、前記従来の問題を解決し、リチウムイオン電池における活物質の電流入出力によるリチウムイオンの吸蔵又は放出する際の変化を結晶構造の変化から検出して、電極材の特性評価をリチウムイオン電池の実用的作動条件下で行えるようにすることを目的とする。
【課題を解決するための手段】
【０００７】
前記の目的を達成するため、本発明は、Ｘ線回折装置によって高Ｃレートでその場分析を実施可能とする分析用セルを作製し、高Ｃレートで且つ短時間の電流入出力による電極材の入出力特性を該電極材（活物質）の構造の変化から評価する構成とする。
【０００８】
具体的に、本発明は、リチウムイオン電池の電極材分析方法を対象とし、次のような解決手段を講じた。
【０００９】
すなわち、第１の発明は、リチウムイオン電池の電極材分析方法を対象とし、リチウムイオン電池の分析用セルを用意する工程と、分析用セルに、所定の電流を印加すると共に、所定の波長を持つＸ線をＸ線透過用窓材を透して照射することにより、Ｘ線回折プロファイルを取得する工程とを備えている。所定の電流を印加する工程は、電極に含まれる活物質の量から計算される容量に対してその容量を１時間で充電又は放電するＣレート以上の電流を流す。
【００１０】
これによれば、電極に含まれる活物質の量から計算される容量に対してその容量を１時間で充電又は放電するＣレート以上の電流を流す構成としている。これにより、電流を流している最中の活物質の結晶構造が変化する様子を連続的に検出することができる。その結果、未使用の活物質は、使用済みの活物質と比べて、短時間で所定の結晶軸ピークの半値幅が小さくなることを確認でき、電極材の評価を実用的作動条件下で行うことができる。その上、電極材の特性評価を研究室レベルで行うことが可能となる。
【００１１】
第２の発明は、上記第１の発明において、分析用セルは、リチウムイオン電池における測定試料であって、正極材又は負極材からなる作用極と、該作用極に対して電解液を含むセパレータを挟んで対向するリチウムからなる対極と、該対極と接して対向するＸ線透過用窓材とを有していてもよい。
【００１２】
これによれば、分析用セルとして、リチウムからなる対極と接して対向するＸ線透過用窓材を有する分析用セルを用い、当該窓材、対極及びセパレータを介してＸ線を作用極に照射する構成を採る。このため、作用極における対極と近い領域でのリチウムイオンの吸蔵又は放出による結晶構造の変化をその場で確実に捉えることができる。
【００１３】
第３の発明は、上記第２の発明において、作用極は、リチウム酸化物又はカーボンを成分とする混合物からなり、電気抵抗が低減するようにセパレータと対向する方向に圧縮されていてもよい。
【００１４】
これによれば、作用極の抵抗が低減すると共に、電池の容量を大きくすることができる。
【００１５】
第４の発明は、上記第２又は３の発明において、Ｘ線透過用窓材は、高分子材料からなる２枚の薄膜の間に金属箔を挟み込んで構成されていてもよい。
【００１６】
これによれば、外部からの酸素がＸ線透過用窓材を通して対極にまで拡散することを防止できる。また、Ｘ線透過用窓材に金属ベリリウム（Ｂｅ）を用いないため、窓材の取り扱いが容易となる。
【００１７】
第５の発明は、上記第４の発明において、高分子材料はポリイミドであり、金属箔はアルミニウム箔であってもよい。
【００１８】
これによれば、ベリリウム（Ｂｅ）を用いないＸ線透過用窓材を確実に作製することができる。
【００１９】
第６の発明は、上記第２〜５の発明において、Ｘ線におけるＸ線透過用窓材の入射面に対する入射角度は４５°未満であってもよい。
【００２０】
これによれば、より低い入射角であるほど、測定試料である作用極の浅い領域、すなわち、セパレータを介した対極に近い領域のＸ線回折プロファイルを得ることができる。
【００２１】
第７の発明は、上記第１〜６の発明において、リチウムイオン電池は車載用であってもよい。
【００２２】
これによれば、ハイブリッド（ＨＶ）車、プラグインハイブリッド（ＰＨＶ）車及び電気自動（ＥＶ）車に搭載されるリチウムイオン電池の特性評価及び分析をその場で確実に行うことができる。
【発明の効果】
【００２３】
本発明によれば、リチウムイオン電池における活物質の電流入出力によるリチウムイオンの吸蔵又は放出する際の変化を電流の入力中の結晶構造の変化から検出することにより、電極材の特性評価をリチウムイオン電池の実用的作動条件下で行うことができる。
【図面の簡単な説明】
【００２４】
【図１】図１は本発明の一実施形態に係るリチウムイオン電池の分析用セルを示す模式的な断面図である。
【図２】図２は図１に示す分析用セルにおけるＸ線の回折位置を示す模式的な断面図である。
【図３】図３は本発明の比較例に係るリチウムイオン電池の分析用セルを示す模式的な断面図である。
【図４】図４は図３に示す分析用セルにおけるＸ線の回折位置を示す模式的な断面図である。
【図５】図５は本発明の一実施例に係るリチウムイオン電池の分析用セルを示す平面図である。
【図６】図６は図５のVI−VI線における分析用セルを示す断面図である。
【図７】図７は本発明の一実施形態に係る分析用セルの正極材の活物質に用いるリチウム酸化物の結晶構造を示す模式的な斜視図である。
【図８】図８は本発明の一実施形態に係る分析用セルに対して充電を行った場合の充電電位とｃ軸の各格子定数との関係を示すグラフである。
【図９】図９は本発明の一実施形態に係る分析用セルに対して充電を行った場合の充電電位とａ軸の各格子定数との関係を示すグラフである。
【図１０】図１０は充電初期（１５００秒間）の電圧変化を１００秒間隔でプロットしたグラフである。
【図１１】図１１は未使用の電極材を含む試料Ａにおける図１０の測定１〜測定４のＸ線回折の各測定結果を示すグラフである。
【図１２】図１２は使用済みの電極材を含む試料Ｂにおける図１０の測定１〜測定４のＸ線回折の各測定結果を示すグラフである。
【図１３】図１３は図１１及び図１２における測定番号と（１１０）回折線の２θ位置との関係を示すグラフである。
【図１４】図１４は図１１及び図１２における測定番号と（１１０）回折線の半値幅との関係を示すグラフである。
【発明を実施するための形態】
【００２５】
以下、本発明の実施形態を図面に基づいて詳細に説明する。以下の好ましい実施形態の説明は、本質的に例示に過ぎず、本発明、その適用物又はその用途を制限することを意図しない。
【００２６】
（一実施形態）
本発明の一実施形態について図面を参照しながら説明する。
【００２７】
［分析用セル］
まず、本実施形態に係るリチウムイオン電池の「その場」分析用セルについて、図１の模式図を参照しながら説明する。図１に示すように、本実施形態に係る分析用セル１０は、導電性を持つ電極押さえ材２１の上に配置された測定試料である正極材からなる作用極１１と、該作用極１１の上に配置され、多数の微細な空孔を有し且つリチウムイオンを含む電解液に浸された絶縁体からなるセパレータ１２と、該セパレータ１２の上に配置されたリチウム箔からなる対極１３と、該対極１３の上に配置されたＸ線透過用窓材２２と、対極１３の周縁部及びＸ線透過用窓材２２の少なくとも周縁部を下面で保持する上蓋２４とを含む。これにより、上蓋２４と対極１３とが導通する。電極押さえ材２１の下面は、下蓋（後述）と、該下蓋と電極押さえ材２１との間に配設された圧縮ばね（後述）とによって付勢されている。これにより、作用極１１は、セパレータ１２及び対極１３と共に、上蓋２４に電池として作用する適当な圧力で密着される。その上、該作用極１１は、電極押さえ材２１及び圧縮ばねを介して下蓋と導通する。
【００２８】
本実施形態に係る作用極１１は、リチウム酸化物からなる活物質を含む正極である。活物質には、例えば、ＬｉＣｏＯ２、Ｌｉ(Ｎｉ０．８Ｃｏ０．１５Ａｌ０．０５)Ｏ２、及びＬｉ(Ｃｏ０．３３Ｎｉ０．３３Ｍｎ０．３３)Ｏ２等を用いることができる。また、公知のように、作用極１１は、活物質以外にも、導電助材及び結着材を含んでおり、スラリ状の混合溶液として金属箔（集電箔）に塗布され、所定の乾燥及びプレスを経て電極押さえ材２１の上面に配置される。このため、外部端子（図示せず）、電極押さえ材２１及び作用極１１の各界面で発生する接触抵抗を低減することができる。金属箔には、例えば、厚さが１０μｍから２０μｍのアルミニウム又は銅を用いることができる。
【００２９】
Ｘ線透過用窓材２２は、一例として、それぞれ厚さが７μｍ程度の２枚のポリイミド樹脂の間に、厚さが２μｍ程度のアルミニウム箔２３を挟み、エポキシ樹脂によって互いに貼り合わされて構成されている。このように、アルミニウム箔２３をポリイミド樹脂に挟み込むことにより、外部からの酸素がＸ線透過用窓材２２を透して対極１３へ拡散することを抑止できる。その上、Ｘ線透過用窓材２２として、金属ベリリウム（Ｂｅ）を用いないため、その取り扱いは極めて容易となる。
【００３０】
図２に示すように、Ｘ線、例えば銅（Ｃｕ）の特性Ｘ線（Ｋα線）を用いて、回折Ｘ線の強度を検出する場合には、作用極１１における測定部位がセパレータ１２に近い領域となることが分かる。これにより、後述するように、比較的に高いＣレートの充放電の開始直後の、比較的短期間に、すなわち結晶構造が安定状態に遷移するより前に、作用極１１の対極１３に近い領域における過渡的なＸ線回折プロファイルを取得することができるようになる。なお、作用極１１における対極１３に近い領域の結晶構造を測定するには、Ｘ線の入射角度θを比較的に小さい角度（低角度）、すなわち２５°未満として、より表面側を入射角２５°〜４５°程度とすることにより、電極表面から内部にかけて測定することができ、着目する領域に合った入射角とすることが好ましい。
【００３１】
［分析用セル：比較例］
図３を参照しながら、従来のベリリウム（Ｂｅ）箔をＸ線透過用窓材２２Ａに用いた比較例としての分析用セル１０Ａを説明する。図３に示すように、比較例に係る分析用セル１０Ａは、導電性を持つ電極押さえ材２１Ａの上に配置されたリチウム箔からなる対極１３Ａと、該対極１３Ａの上に配置され、電解液を含む絶縁体からなるセパレータ１２Ａと、該セパレータ１２Ａの上に配置された測定試料である正極材からなる作用極１１Ａと、該作用極１１Ａの上に配置されたベリリウム（Ｂｅ）箔からなるＸ線透過用窓材２２Ａとを含む。
【００３２】
比較用の分析用セル１０Ａにおける作用極１１Ａは、スラリ状の混合溶液を塗布し乾燥させて作製されており、その後のプレスは行っていない。また、他の方法として、ペレット状に成形した正極試料をＸ線透過用窓材２２Ａに押し付けた状態として作製する。
【００３３】
このように、比較用の分析用セル１０Ａにおいては、作用極１１Ａをスラリ状の混合溶液から作製する場合は、乾燥後にプレスを行っていないこと、また、作用極１１Ａにペレット状の試料を用いる場合は、Ｘ線透過用窓材２２Ａとの接触抵抗が大きく、いずれも過電圧が大きくなることから、高Ｃレートの充放電を実施することができない。
【００３４】
なお、Ｂｅ箔からなるＸ線透過用窓材２２Ａの場合に、スラリ状の混合溶液を乾燥させた後、プレスする場合、金属Ｂｅが変形又は破損する不具合を生じる場合がある。
【００３５】
その上、このように作用極１１ＡをＸ線の入射側に配置する構成の場合は、図４からも分かるように、作用極１１における測定部位が、対極１３Ａ（セパレータ１２Ａ）から離れた領域となることが分かる。この場合には、分析用セル１０Ａに対して、充放電直後の比較的短期間では、本実施形態に係る作用極１１とは異なり、比較例に係る作用極１１Ａの対極１３Ａに近い領域における過渡的なＸ線回折プロファイルを取得することはできない。
【実施例】
【００３６】
以下に、本発明に係る分析用セル１０の実施例について図面を参照しながら説明する。
【００３７】
図５及び図６に示すように、本実施例に係る分析用セル１０は、電極押さえ材２１と、該電極押さえ材２１を内部に保持する円筒状のセル本体３０と、該セル本体３０の上面に接着剤又は複数のねじによって固持される円板状の上蓋２４と、セル本体３０の下面に接着剤又は複数のねじによって固持される円板状の下蓋２５とを有している。ここでは、セル本体３０と、上蓋２４及び下蓋２５とは、それぞれシール材又はＯリングによって封止される。
【００３８】
セル本体３０には、例えば、ポリエーテルエーテルケトン（ＰＥＥＫ）を用いることができる。セル本体３０の外形（最大径）は、例えば６５ｍｍ程度であり、その内径は、例えば３５ｍｍ程度である。但し、これらの寸法は一例である。また、上蓋２４及び下蓋２５には、例えばステンレス鋼を用いることができる。
【００３９】
電極押さえ材２１は、上面が作用極１１と対向して密着するピストン状の押さえ本体部２１ａと、該押さえ部本体２１ａの外周面を摺動可能に保持する円筒状の保持部２１ｂとから構成される。押さえ本体部２１ａには、例えばステンレス鋼を用いることができる。押さえ本体部２１ａの外形は、一例として２０ｍｍ程度である。保持部２１ｂには、例えばフッ素樹脂を用いることができる。押さえ部本体２１ａの下部は、その上部（頭部）から下方に一体に延びる円筒部を有しており、該円筒部には、上述した圧縮ばね３２がその下端部を露出するように嵌め込まれている。この圧縮ばね３２は、下蓋２５の上面を支点として押さえ部本体２１ａの頭部を上方に付勢する。この付勢力により生じる作用極１１と対極１３との密着力をリチウムイオン電池が正常に動作する範囲に設定することができる。また、いずれも金属からなる下蓋２５、圧縮ばね３２及び押さえ部本体２１ａを通して、作用極１１と導通を図ることができる。
【００４０】
なお、上蓋２４には、押さえ本体部２１ａの頂面に対して所定の圧力を印加でき、且つ、照射されるＸ線の透過を確保するために、Ｘ線透過用窓材２２の少なくとも一部を露出する開口部を設けてもよい。
【００４１】
また、電極押さえ材２１は、必ずしも押さえ本体部２１ａと保持部２１ｂとを別体に構成する必要はなく、内部短絡を防げる限りは、両者をステンレス鋼により一体に形成してもよい。
【００４２】
［電極材分析方法］
公知のように、リチウムイオン電池の充電時における正極での反応式は、
ＬｉＭｅＯ２  →  Ｌｉ１−ｘＭｅＯ２  ＋ ｘＬｉ＋  ＋ ｘｅ− 
（但し、Ｍｅは、Ｎｉ、Ｃｏ及びＭｎ等の金属である。）
であり、Ｌｉ＋イオンが正極から放出される。
【００４３】
図７は、作用極１１の活物質であるＬｉＭｅＯ２の結晶構造の単位格子を表している。該単位格子は、ａ軸と該ａ軸と互いに直交するｃ軸を含む正方晶系の単位格子（空間群：Ｒ−３ｍ）であり、図中の白丸印○がリチウム（Ｌｉ）原子である。
【００４４】
図８は、充電を行った場合の単位格子におけるｃ軸の格子定数の変化を表し、図９は、充電を行った場合の単位格子におけるａ軸の格子定数の変化を表している。図８及び図９における充電電位は対極１３に対する電位を表す。図８に示すように、ｃ軸の格子定数は、充電電位が４Ｖ付近で２％程増大し、その後は初期値よりも小さくなる。また、図９に示すように、ａ軸の格子定数は、充電電位が４．１Ｖ付近で３．８％程減少し、充電完了までほぼ単調に減少することを確認している。
【００４５】
次に、本実施例に係る分析用セル１０を用いた測定方法について図面を参照しながら説明する。
【００４６】
まず、試料Ａは、未使用電池の電極を作用極１１として用い、試料Ｂは、容量低下が認められた使用後電池の電極を作用極１１を試料として用いている。
【００４７】
図１０は、充電時間の最初の１５００秒間を拡大して示しており、３００秒毎に測定する４回分の測定タイミング（測定１〜測定４）を表している。具体的には、１時間で充電又は放電させる１Ｃレートの電流を連続して流し、活物質の結晶構造が変化する様子を連続的に検出する。活物質におけるＸ線回折プロファイルのピークは、Ｘ線のターゲット材として、銅（Ｃｕ）を用いる場合は、２θが６３°〜６７°に認められる面指数の（１０８）ピーク及び（１１０）ピークを用いる。これは、ａ軸及びｃ軸の変化を同時に検出することができるため適当である。また、これらのピークを同時に検出する場合は、所定の２θの範囲を同時に検出可能な一次元検出器を用いることが好ましい。
【００４８】
図１１は未使用の試料Ａの４回分のＸ線回折の測定結果を表し、図１２は使用済みの試料Ｂの４回分のＸ線回折の測定結果を表している。それぞれ、図中の１〜４の数字は図１０に示す測定順と対応する。試料Ａを示す図１１のグラフと試料Ｂを示す図１２のグラフとは、いずれも（１０８）ピークが低角度側にずれており、（１１０）ピークが高角度側にずれていることが分かる。このことは、図１３の測定番号、すなわち測定回数と（１１０）回折線の２θ位置との関係を示すグラフからも明らかである。
【００４９】
さらに、図１４の測定番号、すなわち測定回数と（１１０）回折線の半値幅との関係を示すグラフからは、２回目の測定では、試料Ａ及び試料Ｂは、共にグラフの半値幅が大きくなる。しかしながら、未使用の試料Ａの場合は、３回目の測定で半値幅が小さくなり、急速に元に戻りつつあることが分かる。これに対し、使用済みの試料Ｂの場合は、６回目の測定で、試料Ａのグラフの半値幅とほぼ同一となる。
【００５０】
ここで、図１３に示したグラフのピークの移動は、活物質の充電状態が変化していることを表している。また、図１４に示したグラフの半値幅の増大は、活物質の充電状態のばらつき、すなわち結晶格子のサイズのばらつきを表している。
【００５１】
なお、本実施形態においては、充電時のレートを１Ｃに設定したが、該レートを５Ｃ以上に設定すると、分析用セル１０における各部位での接触抵抗が増大して、所定の測定を行い難くなるので、３Ｃ以下のレートが好ましい。
【００５２】
また、本実施形態及び実施例においては、分析用セル１０に対して充電を行う際の正極材の構造及び特性の評価を行ったが、これに限られず、放電を行う際の正極材の構造及び特性評価を行うこともできる。正極の活物質として、Ｌｉ(Ｎｉ０．８Ｃｏ０．１５Ａｌ０．０５)Ｏ２を用いたが、リチウム酸化物であればよく、例えば、Ｌｉ(ＮｉｘＣｏｙＡｌｚ)Ｏ２、Ｌｉ(ＮｉｘＭｎｙＣｏｚ)Ｏ２（但し、いずれもｘ＋ｙ＋ｚ＝１）、ＬｉＣｏＯ２、ＬｉＭｎ２Ｏ４、及びＬｉＦｅＰＯ４等を用いることができる。
【００５３】
また、測定試料である作用極１１を正極としたが、負極を作用極１１としても、その構造及び特性評価を行うことができる。
【００５４】
−効果−
以上説明したように、本実施形態に係るリチウムイオン電池の電極材、すなわち活物質の分析方法は、ベリリウム窓材を用いない分析用セル１０における対極１３と近い領域の結晶構造の変化を測定することができる。
【００５５】
その上、電池に対する充放電時に流す電流のＣレートを１Ｃ以上の比較的に高レートに設定することにより、充電時の活物質からのリチウムイオンの放出又は放電時の活物質へのリチウムイオンの吸蔵による結晶構造の変化をその場で測定することができる。
【００５６】
例えば、耐久試験を行った実際のリチウムイオンセルから取り出した電極材（使用済みの活物質）と、耐久試験前のリチウムイオンセルから取り出した電極材（未使用の活物質）とでは、未使用の活物質の方が使用済みの活物質よりも、半値幅の増大が早期に収束することが分かり、特性評価の指標とすることができる。
【００５７】
また、本発明は、リチウムイオン電池の電極材の特性評価を研究室レベルで行うことができるということも大きな特徴である。
【産業上の利用可能性】
【００５８】
本発明に係るリチウムイオン電池の電極材分析方法は、リチウムイオンの吸蔵又は放出による結晶構造の変化から電極材の特性の評価をその場、すなわちリチウムイオン電池の実用的作動条件下で分析でき、極めて有用である。
【符号の説明】
【００５９】
１０  分析用セル
１１  作用極（測定試料）
１２  セパレータ
１３  対極（リチウム箔）
２１  電極押さえ材
２１ａ  押さえ部本体
２１ｂ  保持部
２２  Ｘ線透過用窓材
２３  アルミニウム箔
２４  上蓋
２５  下蓋
３０  セル本体
３２  圧縮ばね
【図１】
2019002887.tif 000003
【図２】
2019002887.tif 000004
【図３】
2019002887.tif 000005
【図４】
2019002887.tif 000006
【図５】
2019002887.tif 000007
【図６】
2019002887.tif 000008
【図７】
2019002887.tif 000009
【図８】
2019002887.tif 000010
【図９】
2019002887.tif 000011
【図１０】
2019002887.tif 000012
【図１１】
2019002887.tif 000013
【図１２】
2019002887.tif 000014
【図１３】
2019002887.tif 000015
【図１４】
2019002887.tif 000016